FR 3002527 A1 20140829 FR 1351699 A 20130226 PAROI DE SEPARATION D'ELECTROLYTES POUR LE TRANSFERT SELECTIF DE CATIONS A TRAVERS LA PAROI ET PROCEDE DE FABRICATION DE LADITE PAROI Domaine technique L'invention concerne une paroi de séparation d'électrolytes pour le transfert sélectif de cations à travers la paroi, un procédé de fabrication de ladite paroi et un procédé de transfert sélectif de cations à travers ladite paroi. TECHNIQUE ANTÉRIEURE On connaît déjà une paroi formée de chalcogénures à cluster de molybdène, notamment les phases Mo6X8 appelées phases de Chevrel, décrit dans la demande de brevet internationale WO 2009/007598, utilisée pour le transfert de cations à travers ladite paroi. Ce document expose que des cations peuvent être transportés à travers la paroi en matériau de formule Mo6X8 (avec X= S, Se ou Te) dénommé Phases de Chevrel où se produisent des systèmes d'oxydoréduction réversibles du type : Mo6X8 + xMn+ + xn e- .(=> MxMo6X8 où n est un nombre entier et Mn+ est un cation métallique. Ces systèmes sont diversifiés par la nature du cation Mn+, du chalcogène X et de la stoechiométrie x du ternaire Mn+. Dans un montage expérimental mettant en oeuvre le procédé de transfert sélectif, la paroi de transfert est placée entre deux compartiments comportant respectivement une électrode en titane platiné qui fonctionne en anode et une électrode métallique (en inox, aluminium, cuivre ou titane platiné) ou en carbone vitreux qui fonctionne en cathode. Le premier compartiment contient un premier électrolyte qui contient différents cations d'un effluent à traiter. Le deuxième compartiment contient un deuxième électrolyte destiné à recevoir les cations sélectionnés. Un courant électrique continu est établi entre l'anode et la cathode. Dans le fonctionnement électrochimique global de l'ensemble des deux compartiments, il se produit l'intercalation du cation à l'interface MxMo6S8/ premier électrolyte (effluent à traiter, mélange des cations Mn+, M'n+, M"n+ par exemple), selon : Mo6X8 + xMn+ + xn e- MxMo6X8 La désintercalation de ce même cation Mn+ à l'interface MxMo6S8/ deuxième électrolyte (solution de valorisation de Mn+ par exemple) s'effectue réciproquement selon MxMo6X8 Mo6X8 + xn e-+ xMn+ La mobilité du cation métallique dans la phase de Chevrel permet ainsi le transfert du cation Mn+ désolvaté d'un milieu à l'autre sans transfert d'aucune autre espèce chimique de l'un ou de l'autre des compartiments. Une paroi de transfert sous forme de pastille est obtenue par frittage à chaud d'un mélange de poudre de composition adaptée à la stoechiométrie du matériau désiré. On obtient ainsi des disques de matière active d'une épaisseur de 2 à 5 millimètres. Les essais avec des parois composées de phases séléniées et sulfurées ont montré qu'en particulier les cations des métaux suivants peuvent être transférées d'un électrolyte à l'autre : fer, manganèse, cobalt, nickel, cuivre, zinc, cadmium. Les limites de densités de courant obtenues sont comprises entre 10 et 20 A/m2, avec des rendements faradiques supérieurs à 90%, voire supérieurs à 98%, et une très bonne sélectivité. Les essais ont aussi démontré que la vitesse de transfert augmentait avec la diminution de l'épaisseur de la paroi. Cependant, la résistance mécanique nécessaire de la paroi limite la diminution de son épaisseur. Dans le document WO 2012/010766 A1, on a proposé de réaliser une paroi de transfert comportant deux couches. Une couche de support est réalisée par exemple en matière céramique poreuse et une deuxième couche dite active est déposée sur le support. Le dépôt de la deuxième couche est réalisé par enduction avec une composition comprenant la matière active sous forme de poudre, un liant et un solvant. Le solvant est évaporé par la suite. La couche active ainsi réalisée a une épaisseur de l'ordre de 50 à 100 pm et est étanche. Par contre, le support est perméable et permet à un électrolyte contenu du côté du support d'atteindre la couche active. Les réactions exposées précédemment peuvent se développer. L'utilisation d'une telle paroi conserve les résultats précédents en terme de rendements faradiques, mais en permettant d'atteindre des densités de courant multipliées par cinq ou plus. Ce document expose également que le réseau hôte de la couche active peut être choisi également parmi les chalcogénures métalliques ou les composés de lithium et d'un métal sous forme d'oxyde, de phosphate ou de fluorure, le métal étant choisi parmi le nickel, le cobalt, le fer, le manganèse, le vanadium ou le titane. De tels réseaux hôtes sont également aptes à transférer des cations métalliques, et en particulier du lithium. La fabrication des supports en céramique est aisée sur de petits échantillons, mais il est difficile d'augmenter fortement les dimensions de ces supports, ce qui limite les possibilités d'exploitation industrielle du 20 procédé. L'invention vise à fournir une paroi de séparation d'électrolytes avec une couche active d'un matériau apte à développer des réactions d'intercalation et de désintercalation pour le transfert sélectif de cations à travers la paroi qui puisse être fabriquée avec de larges dimensions. 25 Description de l'invention Avec ces objectifs en vue, l'invention a pour objet une paroi comportant un support constitué d'un matériau poreux et perméable et une couche active d'un matériau apte à développer des réactions d'intercalation et de désintercalation pour le transfert sélectif de cations à 30 travers la paroi, la couche active étant déposée sur la couche de support et 3 0 02 52 7 4 étanche, caractérisée en ce que le support est en matière synthétique thermoplastique. En utilisant une matière synthétique pour le support, on s'affranchit des problèmes de fabrication à grande taille des supports en céramique. 5 On constate que l'on peut fabriquer de tels supports avec de grandes dimensions tout en conservant les performances de transfert à travers la couche active. En particulier, on constate que la couche active peut être mise en oeuvre sur le support synthétique de la même manière que sur le support céramique. La nature du support est compatible avec la plupart 10 des électrolytes susceptibles d'être utilisés dans des applications de transfert sélectif de cations, tels que des solutions d'acide ou de sels. Selon des caractéristiques particulières : - la porosité du support est comprise entre 20 et 60% de la fraction volumique ; les échantillons avec une porosité dans cette plage ont 15 permis de prouver le fonctionnement du procédé de transfert sélectif ; - la matière synthétique est choisie dans un groupe comportant du polyamide, des copolymères d'amide, des polyacétates, des polyéthylènes et du polyéther-éther-cétone ; ces matières thermoplastiques sont suffisamment résistantes en termes mécaniques et en termes chimiques en lien avec la nature des électrolytes utilisés ; elles sont également adaptées à un procédé de fabrication tel qu'exposé ci-après ; - le matériau de la couche active est un chalcogénure métallique ; - plus particulièrement, le chalcogènure métallique est par exemple un chalcogénure à cluster de molybdène (MonX,,,,2ou MxMonX,,,,2) où M est un métal et X est un calcogène choisi dans le groupe S, Se et Te; - alternativement, le matériau de la couche active est un composé de lithium et d'un métal sous forme d'oxyde, de phosphate ou de fluorure ou d'une combinaison de ces formes, le métal étant choisi dans un groupe comportant le nickel, le cobalt, le fer, le manganèse, le vanadium, le titane et le tungstène ; la couche active a une épaisseur supérieure à 50 pm ; les conditions d'étanchéité de la couche active sont atteintes à partir de cette épaisseur. L'invention a aussi pour objet un procédé de fabrication d'une paroi telle que décrite précédemment, selon lequel on prépare une solution comprenant un matériau actif sous forme de poudre, un liant et un solvant, puis on enduit la surface d'un support en matériau poreux avec ladite solution et on fait évaporer le solvant pour former une couche active étanche sur le support, caractérisé en ce que le support est en matière synthétique thermoplastique. De manière particulière, le support est obtenu par fabrication additive de couches et frittage sélectif au laser de polymère en poudre. Des couches successives de matière polymérique en poudre sont étalées et certaines zones sont chauffées sélectivement afin de fondre partiellement les grains de poudre de telle sorte qu'ils s'agglomèrent. La puissance de chauffe est ajustée pour que la fusion des grains ne soit pas complète de telle sorte que des espaces restent ménagés entre les grains. Ces espaces forment alors les pores du support qui est ainsi construit. Certains pores restent ouverts et confèrent la perméabilité au support. La surface du support ainsi obtenu n'est pas lisse et la couche active qui y est déposée par enduction s'accroche bien au support. Selon d'autres caractéristiques, le polymère en poudre a une granulométrie comprise entre 1 et 120 pm, de préférence entre 10 et 80 pm, voire entre 40 et 75 pm. La taille des grains détermine aussi la taille des pores du support qui doit être de préférence proche de la taille des grains de la poudre de matière active. C'est en effet de cette manière que l'étanchéité de la couche active est obtenue le plus facilement, c'est-à-dire avec l'épaisseur minimale pour la couche active. L'obtention d'une faible 3002 52 7 6 épaisseur permet de préserver la densité de courant qu'il est possible d'obtenir. L'invention a aussi pour objet un procédé d'extraction sélective de cations par transfert électrochimique selon lequel on sépare un premier 5 électrolyte contenant des cations et un deuxième électrolyte par une paroi de séparation, caractérisé en ce qu'on utilise comme paroi de séparation des électrolytes, une paroi de transfert telle que définie précédemment, et on assure un transfert des cations à travers ladite paroi de transfert en générant une différence de potentiel (4E) entre soit une anode dans le 10 premier électrolyte et une cathode dans le deuxième électrolyte, soit entre une anode dans le premier électrolyte et ladite paroi de transfert, de manière à provoquer une intercalation des cations dans la couche active de la paroi de transfert du côté du premier électrolyte, une diffusion des cations dans la couche active, puis leur désintercalation dans le deuxième 15 électrolyte. Brève description des figures L'invention sera mieux comprise et d'autres particularités et avantages apparaîtront à la lecture de la description qui va suivre, la description faisant référence aux dessins annexés parmi lesquels : 20 - la figure 1 est une vue en coupe d'une paroi de transfert conforme à l'invention ; - la figure 2 est une vue d'une installation de construction d'une paroi conforme à l'invention par frittage sélectif au laser ; - les figures 3 et 4 sont des vues schématiques d'un montage d'essai 25 pour vérifier la porosité ou l'étanchéité de la paroi de la figure 1 ; - la figure 5 est un schéma de principe d'un dispositif de transfert sélectif entre deux électrolytes. DESCRIPTION DETAILLEE Une paroi de transfert 2 conforme à l'invention est formée d'un 30 support 21 poreux en matière synthétique sur lequel une fine couche active 22 est déposée. La fabrication de la paroi 2 étanche est effectuée en une première phase de fabrication du support 21, et une deuxième phase d'application de la couche active 22 sur le support 21. On entend par étanche l'absence de transfert détectable d'une solution aqueuse d'un côté à l'autre de la couche active exposée à la solution, la paroi faisant office de contenant à la solution. Elaboration du support poreux Le support 21 est fabriqué, dans ce mode de réalisation de l'invention, par frittage sélectif par laser de poudre de polymère thermoplastique. On a utilisé des poudres ayant une granulométrie comprise entre 1 et 120 pm, mais dont l'essentiel de la granulométrie est centrée entre 10 et 80 pm, voire entre 40 et 75 pm. Les principaux essais ont été conduits avec du polyamide 6, du polyamide 11 ou du polyamide 12. Le dispositif 5 de frittage sélectif par laser comprend un réservoir 52 d'alimentation de poudre dans lequel est placé le polymère en poudre, un rouleau 53 d'apport et de répartition de poudre, ainsi qu'un laser 54. Le laser est par exemple un laser à rayonnement infrarouge de puissance variable (10 à 60 W). Le faisceau laser est dirigé via un miroir 55 vers la zone de poudre que l'on souhaite fritter, sous une atmosphère de préférence neutre, par exemple sous atmosphère d'azote. Le procédé utilise une plate-forme 56 de fabrication chauffée à une température proche de la température de fusion du polymère choisi. Dans un mode de réalisation particulier, le mélange de poudres est chauffé jusqu'à une température inférieure de quelques degrés Celsius à la température de fusion du polymère, par exemple jusqu'à une température inférieure de 1 à 10 °C à la température de fusion du polymère considéré. L'énergie nécessaire à la fusion est ensuite apportée par le laser 54. Le laser 54 trace la forme de la paroi couche par couche et fournit localement, à chaque strate successive de poudres, l'énergie thermique suffisante pour amener le polymère à une température entraînant sa fusion au moins partielle, en surface des grains. Les poudres non frittées 3 0 0 2 5 2 7 8 assurent naturellement le support des couches suivantes. La plate-forme 56 de fabrication est mobile et descend de l'épaisseur d'une couche (100 pm), le déplacement de la pièce verticale étant assuré par un piston. Une nouvelle couche de poudre est ensuite étalée par le rouleau 53 et le 5 cycle recommence pour construire le support poreux couche par couche de bas en haut. A la place du rouleau 53, on pourrait également utiliser un autre système mécanique comme par exemple un racleur. En réalisant la fusion des poudres de manière partielle, les grains s'agglomèrent en restant sous forme de grain et en laissant des pores 10 entre eux avant de se solidifier à nouveau. La densité apparente des échantillons ainsi réalisés, mesurée par la masse volumique apparente sur la masse volumique théorique de la matière des poudres, est comprise entre 40 et 80%. Le taux de porosité correspondant est donc compris entre 20 et 60%, la majorité des échantillons ayant un taux de porosité compris 15 entre 30 et 50%. Une immersion du support dans de l'eau pendant 15 min montre que le support 21 absorbe de l'eau et donc qu'une partie des pores sont ouverts. L'épaisseur du support peut être choisie en fonction des contraintes mécaniques auxquelles la paroi doit résister, mais des échantillons d'une 20 épaisseur de 1 mm ont été réalisés avec succès. La validation de la perméabilité du support a été réalisée à l'aide de papier pH et du traceur OH- d'une solution de soude à 0,05 mol/L soit 2g/I dans 50% en volume d'eau et 50% en volume d'éthanol de la manière suivante représentée sur le schéma de la figure 3 : le support est déposé 25 sur du papier pH ; du traceur est versé sur le support ; le virage du papier pH après quelques secondes a permis de confirmer une bonne porosité et perméabilité du support car le traceur a traversé le support. Elaboration de la couche active La deuxième phase de la fabrication de la paroi consiste en 30 l'enduction physique d'une face du support poreux 21. Dans l'exemple qui est montré, l'enduction est réalisée avec une suspension de phase de 3 0 0 2 5 2 7 9 Chevrel, de formule Mo6X8, avec X étant un chalcogène, dans un solvant volatil. La couche active est préparée à partir de composés pulvérulents Mo6S8 ou Mo6Se8 qui constituent la masse active. Une addition de poly(fluorure de vinylidène), dénommé PVDF dans la nomenclature 5 internationale et ci-après, joue le rôle de liant. Les phases Mo6S8 et Mo6Se8 sont issues d'une synthèse céramique telle que décrite par exemple dans le document WO 2012/010766, aux pages 10 et 11 de la description. Elaboration de la couche active par enduction 10 Cas de la matrice en phase de Chevrel Une suspension constituée de 95% de phases de Chevrel en poudre et 5% de PVDF est formée dans de la 1-méthyl-2-pyrrolidone, appelée NMP par la suite, à raison de 0,95 g de la phase Mo6S8 ou Mo6Se8 solide, 0,05 g de PVDF dispersé dans 2 ml de NMP. L'ensemble est soumis à une 15 agitation durant 2 heures. L'enduction du support s'effectue en appliquant la suspension de Mo6S8 ou Mo6Se8 NMP-PVDF sur la surface du support poreux à l'aide d'un pinceau pour recouvrir le plus uniformément toute la surface. Ensuite l'ensemble est mis à l'étuve pendant 1h pour éliminer le solvant NMP. 20 Dans ces conditions, le film de Mo6S8 ou Mo6Se8 résultant est adhérent à la surface du support 21 avec des épaisseurs de l'ordre de 80 pm. De plus les tests d'étanchéité sont conduits conformément à la figure 4, en appliquant une bordure 6 à l'échantillon 2 autour de la couche active 22 et en versant une solution de soude à 2g/ dans eau/éthanol dans le réservoir 25 ainsi constitué. La paroi de transfert 2 est posée sur du papier pH, la couche active 22 étant en partie supérieure. Les essais confirment la bonne occlusion des pores du support poreux, du fait que le papier pH ne vire pas, même après 6 heures. Des tests de conductance électrique démontrent un bon contact électrique entre les grains. 3 0 0 2 5 2 7 10 Les différents essais ont montré que l'étanchéité est atteinte lorsque l'épaisseur de la couche active est de l'ordre de 80pm. Cas de la matrice oxyde de type Li,MyOz Selon un autre exemple, la paroi est fabriquée avec comme matériau 5 actif une matrice LixCo02, LiMn2O4, LiV3O8, LiNiO2, LiWO3 ou LiMnO2 désignés génériquement par la formule LixMyOz. Le principe d'élaboration reste une enduction du support poreux par une suspension de LixMyOz. La solution d'enduction est préparée à partir d'un mélange pulvérulent LixMy0, qui constitue le matériau actif à 80% en masse, de 10 PVDF à 10% qui joue le rôle de liant et de carbone à 10% qui assure la conductivité électrique. Le mélange est homogénéisé intimement dans un mortier. Une suspension est réalisée dans de la 1-méthyl-2-pyrrolidone avec une agitation durant 2 heures à raison de 1 gramme de mélange de poudre 15 pour 2 ml de NMP. L'enduction du support s'effectue en appliquant sur toute la surface la suspension LixMy0z/PVDF/graphite dans la NMP à l'aide d'un pinceau pour recouvrir le plus uniformément toute la surface. Ensuite l'ensemble est mis à l'étuve pendant 1h pour éliminer le solvant NMP. Dans ces conditions le 20 film d'oxyde résultant est adhérent à la surface du support avec des épaisseurs de l'ordre de 80 pm. De plus, les tests d'étanchéité confirment la bonne occlusion des pores du support poreux. Des tests de conductance électrique démontrent un bon comportement électrique du film. 25 Quel que soit le type de matrice, pour suivre les potentiels d'interface, il est nécessaire de mettre en place un contact électrique autour de la paroi à l'aide de laque de graphite 23. On badigeonne le contour de la paroi et on déborde sur la face de la couche active 22. Procédé de transfert sélectif Le schéma de la figure 5 montre un dispositif pour mettre en oeuvre un procédé de transfert sélectif utilisant des parois de transfert selon l'invention. Le dispositif comporte une cuve 1 comportant deux compartiments 11 et 12, adaptés pour recevoir un électrolyte et séparés par une cloison de séparation 13 dans laquelle est placée une paroi de transfert 2, montée dans la cloison 13 de manière étanche. Le dispositif comporte aussi une anode Al placée dans le premier compartiment 11 et une cathode C2 placée dans le deuxième compartiment 12. Une différence de potentiel AE peut être appliquée entre l'anode Al et la cathode C2 par des moyens connus en soi, afin d'imposer et de contrôler un courant i entre les électrolytes El et E2. L'anode Al est par exemple une électrode en titane platiné et la cathode C2 est par exemple une électrode métallique (en inox, aluminium, cuivre ou titane platiné) ou en carbone vitreux. La couche active 22 est placée du côté du premier compartiment 11, même si le système fonctionne aussi lorsqu'elle est du côté du deuxième compartiment 12. Un système de contact mobile à ressort 44 assure une connexion électrique avec le contour de la paroi 2 recouvert de laque de graphite, et permet de relier celle-ci à un appareil de contrôle, adapté notamment pour mesurer le potentiel d'interface Eil , Ei2 de la paroi de transfert 2 par rapport à des électrodes de référence 33, 34 disposées respectivement dans chaque compartiment 11, 12 de la cuve 1, comme illustré figure 5. La mise en oeuvre du dispositif s'effectue typiquement de la manière suivante : On remplit les compartiments 11 et 12 avec l'électrolyte souhaité, par exemple, et de manière nullement limitative, une solution de mélanges de cations M() en concentration au moins égale à 10-3 mol/L comme premier électrolyte El dans le premier compartiment 11, et 100 ml Na2SO4 0,5 M comme deuxième électrolyte E2 dans le deuxième compartiment 12, avec 3 002 52 7 12 M() étant un ou plusieurs cations métalliques que l'on souhaite séparer et désignés respectivement par Mn+, M'n+, M"n4. On place l'anode Al dans le premier compartiment 11 et la cathode C2 dans le deuxième compartiment 12, et on relie le contact 44 de la paroi avec des moyens de contrôle 5 potentiométrique, raccordés aux électrodes de référence 33, 34 plongées dans les électrolytes El et E2. On peut ainsi contrôler les potentiels d'interface et ajuster en conséquence l'intensité entre l'anode Al et la cathode C2, de manière à obtenir une densité de courant rapportée à la surface opérationnelle de la paroi de transfert 2, ou de l'ensemble des 10 parois de transfert disposées en parallèle, comprise par exemple entre 2 et 200 A/m2. Un régime intensiostatique global est établi entre l'anode Al et la cathode C2. Nommons RH, pour réseau hôte, le matériau de la couche active 22. Dans le fonctionnement électrochimique global de l'ensemble 15 des deux compartiments, l'électrolyte El étant une solution d'origine à traiter comportant un mélange des cations de différents métaux et de charges identiques ou différentes, Mn+, M'n+, M"n4 par exemple, et l'électrolyte E2 étant une solution de valorisation du métal M, il se produit : - l'intercalation du cation Mn+ à l'interface de la couche active 22 avec 20 l'électrolyte El, selon : RH + x Mn+ + xn e- MXRH - la désintercalation de ce même cation à l'interface de la couche active 22 avec l'électrolyte E2 (solution de valorisation de Mn+ par 25 exemple), qui s'effectue réciproquement selon : MXRH RH + xn e- + x Mn+ La mobilité du cation métallique dans le réseau hôte permet ainsi le transfert du cation Mn+ désolvaté d'un milieu à l'autre sans transfert 30 d'aucune autre espèce chimique de l'un ou de l'autre des compartiments. On notera encore de manière générale que les électrolytes placés dans les deux compartiments 11, 12 comportant l'anode Al et la cathode 3 0 0 2 5 2 7 13 C2 peuvent être différents, notamment par la nature des sels de fond, par le niveau d'acidité, par la présence de complexants, par la nature des solvants, notamment solvants non aqueux organiques ou minéraux (DMSO, DMF, liquides ioniques, électrolytes solides, etc.). On peut ainsi 5 par exemple effectuer un transfert ionique d'un milieu sulfate à un milieu chlorure sans diffusion dudit milieu. Exemple 1 Le support est réalisé en polyamide 12, en plusieurs échantillons dont la porosité est comprise entre 30 et 50% et l'épaisseur est de 0,9±0,1 mm. 10 La couche active est à base de LiMn2O4 et a une épaisseur de l'ordre de 80 pm. Le premier électrolyte El est une solution aqueuse de sulfate de lithium 0,5 mol/I soit 7g/I de lithium et de sulfate de sodium 0,5 mol/I soit 11,5g/I de sodium. 15 Le deuxième électrolyte est une solution de sulfate de sodium à 0,05 mol/I, soit 7,8g/L de potassium. On établit un courant stable en intensité à 110 A/m2. On transfère ainsi sélectivement 28 g.h-'.m-2 de lithium du premier au deuxième électrolyte avec un rendement faradique de 94%. 20 Exemple 2 Le support est réalisé en polyamide 12, en plusieurs échantillons dont la porosité est comprise entre 30 et 50%. La couche active est à base de Mo6S8 et a une épaisseur de l'ordre de 80 pm. Le premier électrolyte El est une solution aqueuse de sulfate de 25 cobalt 0,1 mol/1 soit 5,9 g/I de cobalt et de sulfate de nickel à 0,1 mol/1 soit 5,8 g/I de nickel. Le deuxième électrolyte est une solution aqueuse de sulfate de sodium à 0,05 mol/I, soit 2,3g/I de sodium. On établit un courant stable en intensité à 70 A/m2. On transfère ainsi 154 g.h-'.m-2 de cobalt du premier au deuxième électrolyte avec un rendement faradique de 98%. Le nickel n'est pas transféré. Exemple 3 Le support est réalisé en polyamide 12, en plusieurs échantillons dont la porosité est comprise entre 30 et 50%. La couche active est à base de phases de Chevrel Mo6Ses et a une épaisseur de l'ordre de 80 pm. Le premier électrolyte El est une solution aqueuse de sulfate de cadmium à 1 mol/I soit 112 g/I de cadmium et de sulfate de nickel 1 mol/I soit 59g/I de nickel. Le deuxième électrolyte est une solution de sulfate de sodium à 0,05 mol/1 soit 2,3 g/I de sodium. On établit un courant stable en intensité à 70 A/m2. On transfère ainsi sélectivement 293 g.h-'.m-2 de cadmium du premier au deuxième électrolyte avec un rendement faradique de 99%. Le nickel n'est pas transféré. REVENDICATIONS1. Paroi de séparation d'électrolytes comportant un support (21) constitué d'un matériau poreux et perméable et une couche active (22) d'un matériau apte à développer des réactions d'intercalation et de désintercalation pour le transfert sélectif de cations à travers la paroi (2), la couche active (2) étant déposée sur le support (21) et étanche, caractérisée en ce que le support (21) est en matière synthétique thermoplastique. 2. Paroi selon la revendication 1, dans laquelle la porosité du support (22) est comprise entre 20 et 60% de la fraction volumique. 3. Paroi selon l'une des revendications 1 à 2, dans laquelle la matière synthétique est choisie dans un groupe comportant du polyamide, des copolymères d'amide, des polyacétates, des polyéthylènes et du 15 polyéther-éther-cétone. 4. Paroi selon l'une des revendications 1 à 2, dans laquelle le matériau de la couche active (22) est un chalcogénure métallique. 5. Paroi selon la revendication 4, dans laquelle le chalcogènure métallique est un chalcogénure à cluster de molybdène (MonXn+2 ou 20 MxMonXn+2) où M est un métal et X est un calcogène choisi dans le groupe S, Se et Te. 6. Paroi selon l'une des revendications 1 à 2, dans laquelle le matériau de la couche active (22) est un composé de lithium et d'un métal sous forme d'oxyde, de phosphate ou de fluorure ou d'une combinaison de 25 ces formes, le métal étant choisi dans un groupe comportant le nickel, le cobalt, le fer, le manganèse, le vanadium et le titane. 7. Paroi selon l'une des revendications 1 à 2, dans laquelle le matériau de la couche active (22) est un composé de lithium et du tungstène sous forme d'oxyde, de phosphate ou de fluorure ou d'une 30 combinaison de ces formes. 8. Paroi selon l'une des revendications 1 à 7, dans laquelle la couche active a une épaisseur supérieure à 50 pm. 9. Procédé de fabrication d'une paroi selon l'une des revendications 1 à 8, selon lequel on prépare une solution comprenant un 5 matériau actif sous forme de poudre, un liant et un solvant, puis on enduit la surface d'un support (21) en matériau poreux avec ladite solution et on fait évaporer le solvant pour former une couche active (22) étanche sur le support, caractérisé en ce que le support (21) est en matière synthétique thermoplastique. 10. Procédé selon la revendication 9, selon lequel le support (21) est obtenu par fabrication additive de couches et frittage laser sélectif de polymère en poudre. 11. Procédé selon la revendication 9 ou 10, selon lequel le polymère en poudre a une granulométrie comprise entre 1 et 120 pm. 12. Procédé selon la revendication 11, selon lequel le polymère en poudre a une granulométrie comprise entre 10 et 80 pm. 13. Procédé selon la revendication 12, selon lequel le polymère en poudre a une granulométrie comprise entre 40 et 75 pm. 14. Procédé d'extraction sélective de cations par transfert 20 électrochimique selon lequel on sépare un premier électrolyte (El ) contenant des cations et un deuxième électrolyte (E2) par une paroi de séparation, caractérisé en ce qu'on utilise comme paroi de séparation des électrolytes, une paroi de transfert (2) selon l'une des revendications 1 à 8, la paroi de transfert comportant un support (21) sur lequel est déposée une 25 couche active (22) et on assure un transfert des cations à travers la dite paroi de transfert (2) en générant une différence de potentiel (4E) soit entre une anode (A1) dans le premier électrolyte (El ) et une cathode (C2) dans le deuxième électrolyte (E2), soit entre une anode (A1) dans le premier électrolyte (El ) et ladite paroi de transfert (2), de manière à 30 provoquer une intercalation des cations dans la couche active (22) de la paroi de transfert du côté du premier électrolyte (El), une diffusion des cations dans la couche active (22), puis leur désintercalation dans le deuxième électrolyte (E2).